(57)【要約】【課題】窒素化合物層を形成させずに窒素拡散層のみを均一に形成させることが可能な金属のガス窒化方法を提供する。【解決手段】フッ素源ガスを含むガス雰囲気中に被処理物を加熱保持してその表面にフッ化物膜を生成させるフッ化処理工程と、上記フッ化処理の後に、窒素源ガスを含むガス雰囲気中に上記被処理物を加熱保持してその表面から窒素を侵入させて窒化層を形成させる窒化処理工程とを行う金属の窒化方法であって、上記被処理物を処理炉内に配置するための治具として少なくともその表面が非窒化性材料から構成された治具を使用することにより、窒素拡散層のみを均一に形成させる窒化処理を安定的に実施することが可能となる。【選択図】なし【特許請求の範囲】
【請求項１】
フッ素源ガスを含むガス雰囲気中に被処理物を加熱保持してその表面にフッ化物膜を生成させるフッ化処理工程と、上記フッ化処理の後に、窒素源ガスを含むガス雰囲気中に上記被処理物を加熱保持してその表面から窒素を侵入させて窒化層を形成させる窒化処理工程とを行う金属の窒化方法であって、上記被処理物を処理炉内に配置するための治具として少なくともその表面が非窒化性材料から構成された治具を使用することを特徴とする金属のガス窒化方法。
【請求項２】
上記窒素源ガスがＮＨ３とＨ２を含み、かつ上記窒素源ガス中におけるＮＨ３／Ｈ２の容量比を０．０５以上５以下とした請求項１記載の金属のガス窒化方法。
【請求項３】
上記非窒化性材料がニッケルを主成分とし鉄を含有しない金属材料である請求項１または２記載の金属のガス窒化方法。
【請求項４】
上記非窒化性材料がセラミックスである請求項１または２記載の金属のガス窒化方法。
【請求項５】
フッ素源ガスを含むガス雰囲気中に被処理物を加熱保持してその表面にフッ化物膜を生成させるフッ化処理工程と、上記フッ化処理の後に、窒素源ガスを含むガス雰囲気中に上記被処理物を加熱保持してその表面から窒素を侵入させて窒化層を形成させる窒化処理工程とを行う金属の窒化方法であって、上記窒素源ガスがＮＨ３とＨ２を含み、かつ上記窒素源ガス中におけるＮＨ３／Ｈ２の容量比を０．０５以上５以下としたことを特徴とする金属のガス窒化方法。
【発明の詳細な説明】
【技術分野】
【０００１】
本発明は、表面に窒素拡散層である窒化層を形成させ耐摩耗性や強度等を向上させる金属のガス窒化方法であって、その表面に窒素化合物層を形成させることなく窒化層を形成することができる金属のガス窒化方法に関するものである。
【背景技術】
【０００２】
鋼材の耐摩耗性、耐焼付き性、疲労強度等の機械的性質を向上させるための手段として浸炭処理や窒化処理等の表面硬化処理が自動車産業を始めとした幅広い分野で利用されている。これらのうち窒化処理は、鋼の変態点よりも低い温度で処理を行うため歪の発生が比較的少ないことから、摺動部品を中心に様々な形状で精度を要求されるような部品に対しても適用されてきている。
【０００３】
このとき鋼材表面に形成される窒素化合物層は硬度が高く、摺動する相手の金属材との反応性が母材よりも低いため、特に耐磨耗性や耐焼付き性に優れるものの、延性が無いため高荷重や曲げ荷重、局部的な荷重等がかかる場合には割れや剥離を起こしクラックの起点となり易い。このため、特に高い疲労強度を必要とするような用途では窒素化合物層を形成させず、窒素拡散層のみを形成させることが必要な場合がある。昨今では、機械部品の小型化、高機能化が進む中でそのような要求はますます増加してきている。
【０００４】
また、ＰＶＤ法等により硬質膜をコーティングする際に、その前処理として窒化処理を適用する手法も用いられてきている。これはコーティング膜の下地となる金属を窒化処理によって硬化し強度をあげることにより、表面から受ける荷重による下地の金属の変形を抑制し、コーティング膜の耐剥離性を向上させる効果があるためである。このとき、窒化処理によって下地となる金属の表面に上記の脆い窒素化合物層が形成されていると、コーティング膜の密着強度が著しく低下し、かえって耐磨耗性を低下させることが明らかとなっている。そこで、このような面からも窒素拡散層のみを形成させる窒化処理方法が必要となる。
【０００５】
このとき、生産性に優れる通常のガス窒化処理方法により、拡散層のみを得る窒化処理を実施しようとすると、ＮＨ３ガスの濃度およびＮＨ３ガスの処理炉内への供給量を減らしたり、処理温度を極端に低下させたりし、処理炉内で分解するＮＨ３量を大幅に低下させる必要がある。ところが、窒素化合物層が形成できないほどＮＨ３の分解を抑制すると、鋼材表面に形成している酸化皮膜が十分に還元できないため、均一な窒化層を得ることが非常に困難となる。特に、材質や表面の加工状態の違いによる窒化層厚みのバラツキが発生しやすく、安定的に拡散層のみを厚く形成させることは難しい。一方、窒化処理を実施した後に、例えばＮ２中もしくは少量のＨ２を添加したＮ２中で高温に加熱保持して窒素化合物層を分解させる手法もあるが、このような熱分解処理をすると、最表面から窒素が抜けていくことによって表面部に引張応力が発生して強度が低下するため、特に疲労強度を必要とする使用用途では逆効果となる場合が多い。
【０００６】
また、ギアやクランクシャフト等、高い面圧が負荷され疲労強度も必要とされる一部の機械部品においては、窒化処理後に機械研磨によって窒素化合物層を除去する方法も実施されている。ところが、窒化処理後の段階ではその表面に疲労強度の上昇に寄与する圧縮応力が発生しているものの、研磨により最表面は引張応力に変わってしまうため、この方法も疲労強度の低下が懸念される。そのうえ、コスト面での問題や、部品形状によっては研磨を実施できない場合もあるため、必ずしも有効な方法とは言えない。
【０００７】
また、窒化処理を行った後、強力なショットブラストを適用することにより、表面に形成した化合物層を物理的に除去する方法も用いられるが、適用できる被処理物の形状等が極めて限られるとともに、硬質な化合物層を完全かつ均一に除去できるショットブラスト条件の安定制御が非常に難しい。しかも、コスト上昇の要因となるうえ、部品の用途によってはブラストを適用できないことから、この方法も有効な手段とは言えない。
【０００８】
一方、このような問題を解決するため真空処理装置を使用し、イオンボンバード処理により表面の酸化皮膜を除去し、引き続きイオン化させた低濃度のＮを鋼材に拡散させることによって拡散層のみを均一に得る窒化処理方法が開示されている。
【特許文献１】特許第２９８９７４６号
【特許文献２】特開２００４−２９２９３４号
【発明の開示】
【発明が解決しようとする課題】
【０００９】
ところが、上記のような窒化処理方法は、真空処理を行う必要があることから、被処理物の大きさや形状に制約があり、さらに一度に大量の品物の処理を行えないためにコストが高くなるという問題がある。この点で、被処理物の形状を問わずに一度に大量の品物の処理を行えるガス窒化処理はコストを含めた実用面で優れるものの、窒素化合物層を形成させず拡散層だけを生成するように窒化するためには、窒化性ガスであるＮＨ３の濃度および分解を抑制する必要がある。
【００１０】
ところが、ＮＨ３の分解を抑制して処理しようとすると、ＮＨ３の分解によって発生する活性なＮの量が減少するだけではなく、還元作用のある活性なＨの発生量も減少することから、鋼材表面に形成された酸化皮膜を十分に還元することができず、均一な窒化層の形成が極めて困難になる。そこで、窒化処理の前処理としてフッ化処理を行うことにより酸化被膜を除去して表面を活性化して窒化することが行われている。
【００１１】
ここで、ガス窒化処理を行う場合の処理品を炉内に配置するための治具について、従来は、窒化されづらいＳＵＳ３０４等に代表されるオーステナイト系ステンレス鋼や、インコネル等に代表されるニッケル系耐熱合金が使用されてきている。しかしながら、窒化処理の前処理としてフッ化処理を行った場合には、上記のような難窒化材料であっても窒化反応が起こってしまい、さらに繰返し使用することで表面の劣化が進行してしまう。また、このとき窒素化合物層を形成させない窒化処理を安定的に実施するためには、単にＮＨ３の分解率を抑制するだけでなく、被処理物に合わせた適正な分解率を維持する必要があるところ、治具表面が劣化すると触媒作用が低下して適正な分解率の維持が極めて困難になるうえ、空気中の水分等の吸着により、フッ化雰囲気や窒化雰囲気に悪影響を及ぼし、適正にフッ化や窒化が行えないという問題が生じていた。
【００１２】
また、窒化処理の前処理としてフッ化処理を行った場合に、窒素化合物層を形成させず拡散層だけを生成させた窒化を行おうとして、単に窒化性ガスであるＮＨ３の濃度を抑制した処理を行うと、フッ化処理で表面が活性化している分、活性化した表面に対するＮポテンシャルの炉内バラツキが顕著に現れてしまい、充分な拡散層を得られなかったり、反対に窒素化合物層が形成されてしまったりするという問題があり、安定した窒化層を得ることができないという問題があった。
【００１３】
本発明はこのような事情に鑑みなされたものであり、被処理物の形状を問わず、ガス窒化処理のみで窒素化合物層を形成させずに拡散層のみを安定して形成させることができる金属のガス窒化方法の提供を目的とする。
【課題を解決するための手段】
【００１４】
上記目的を達成するため、本発明の第１の金属のガス窒化方法は、フッ素源ガスを含むガス雰囲気中に被処理物を加熱保持してその表面にフッ化物膜を生成させるフッ化処理工程と、上記フッ化処理の後に、窒素源ガスを含むガス雰囲気中に上記被処理物を加熱保持してその表面から窒素を侵入させて窒化層を形成させる窒化処理工程とを行う金属の窒化方法であって、上記被処理物を処理炉内に配置するための治具として少なくともその表面が非窒化性材料から構成された治具を使用することを要旨とする。
【００１５】
また、上記目的を達成するため、本発明の第２の金属のガス窒化方法は、フッ素源ガスを含むガス雰囲気中に被処理物を加熱保持してその表面にフッ化物膜を生成させるフッ化処理工程と、上記フッ化処理の後に、窒素源ガスを含むガス雰囲気中に上記被処理物を加熱保持してその表面から窒素を侵入させて窒化層を形成させる窒化処理工程とを行う金属の窒化方法であって、上記窒素源ガスがＮＨ３とＨ２を含み、かつ上記窒素源ガス中におけるＮＨ３／Ｈ２の容量比を０．０５以上５以下としたことを要旨とする。
【発明の効果】
【００１６】
すなわち、本発明の第１のガス窒化方法は、治具として少なくともその表面が非窒化性材料から構成された治具を使用することにより、長期にわたって安定したＮＨ３の分解率を維持でき、安定生産処理を実現したものである。このように、治具として少なくともその表面が非窒化性材料から構成された治具を使用することにより、窒化処理工程の前処理としてフッ化処理を行った場合でも、治具には窒化反応が起こらず、さらに繰返し使用しても表面の劣化が進行しなくなる。このため、治具表面が劣化することによる触媒作用の低下や、劣化部分への水分の吸着がほとんどなくなる。したがって、ＮＨ３の分解率を抑制して被処理物に合わせた適正な分解率を維持することが可能となり、フッ化雰囲気や窒化雰囲気への悪影響を排除し、長期にわたって安定したＮＨ３の分解率を維持できる。このように、窒素化合物層を形成させない条件での安定的な窒化処理を実現し、ガス窒化処理のみで窒素化合物層を形成させずに拡散層のみを安定して形成させることができるのである。
【００１７】
また、本発明の第２のガス窒化方法は、上記窒素源ガスがＮＨ３とＨ２を含み、かつ上記窒素源ガス中におけるＮＨ３／Ｈ２の容量比を０．０５以上５以下とし、フッ化処理の後にＮＨ３およびＨ２を含むガス雰囲気で窒化処理を行い、かつその組成比を制御することによって窒素化合物層を形成させず均一な拡散層のみを形成するようにしたものである。すなわち、上記のようにガス窒化処理で拡散層のみを形成させようとした場合には特に被処理物表面に形成している酸化皮膜が大きな障害となるが、フッ化処理を行うことによってその酸化皮膜を除去することができるため、例えばＮＨ３の供給量が非常に少ない場合でもＮＨ３の分解によって発生したＮをスムーズに被処理物内に侵入させることができ、容易に均一な窒化層を得ることが可能になるのである。
【００１８】
この場合、ＮＨ３の分解量を窒素化合物層が形成できない程度に抑制する方法が重要となる。その方法として本発明では雰囲気にＮＨ３に加えてＨ２を添加する方法を用いる。Ｈ２を添加することによってＮＨ３の分解率を抑制することができる理由は、下記の平衡反応式で示されるように、ＮＨ３の分解によって活性なＮが発生し、これが鋼中に侵入することによって窒化反応が進行するのであるが、この反応では、活性なＮの発生と同時にＨ２も発生することから、雰囲気中にＨ２を添加すると、反応が右側に進みづらくなって、ＮＨ３の分解が抑制されるためである。
２ＮＨ３＝２Ｎ＋３Ｈ２
【００１９】
上記の方法を用いる理由は、単純にＮＨ３濃度を減少させた場合には処理炉内でのバラツキが大きくなるためであり、これは十分なＮＨ３ガス量を供給しない場合、処理炉内に供給されたＮＨ３が炉内全体に行き渡る前に分解を起こしてしまうことによって、炉内でガス濃度のバラツキが発生するためだと考えられる。したがって炉内に行き渡るのに十分なＮＨ３ガス量を供給したうえでＨ２ガスによって分解の抑制を行うことで処理炉内のバラツキを最小限に抑えることができるのである。またこの方法はＮＨ３ガスと同時にＨ２ガスを加えるだけで３００〜６００℃程度の通常窒化処理を行う温度範囲では十分に効果が認められるため、ガス窒化処理におけるＮＨ３ガスの分解を抑制する方法として極めて有効な方法である。
【００２０】
また、上述したように、通常のガス窒化処理であれば窒素化合物層が形成できないほど分解率を抑制すれば、鋼材表面に形成している酸化皮膜が十分に還元できないため均一な窒化層を得ることはできないが、フッ化処理によって酸化物を除去しフッ化物を形成させた表面はＮＨ３の分解量が非常に少ない還元雰囲気であっても容易に表面を覆っているフッ化物の還元が起こり除去されることによって活性化されるため、上記の方法によって容易に窒素の侵入が起こり、均一な拡散層のみの形成が可能となるのである。
【００２１】
このように、フッ化処理の後にＮＨ３を主成分としてＨ２を含む窒化用ガスを使用し、上記窒素源ガスがＮＨ３とＨ２を含み、かつ上記窒素源ガス中におけるＮＨ３／Ｈ２の容量比を０．０５以上５以下とし、処理温度やガス組成によってＮＨ３の分解を制御した雰囲気に被処理物を加熱保持することにより、金属表面の酸化皮膜の影響を取り除くことが可能となるとともに、ガス組成の制御のみで被処理材が窒素化合物層を形成しない範囲で最も高い窒素濃度まで窒素を侵入させることも可能となる。このため、被処理物表面にムラの無い均一な窒素拡散層を安定的に形成させることが可能となる。さらに、ガス窒化をベースとした処理の利点を生かした、例えば複雑形状や大型の金型等であっても量産処理を実施することが可能である。
【００２２】
上記第１のガス窒化方法において、上記窒素源ガスがＮＨ３とＨ２を含み、かつ上記窒素源ガス中におけるＮＨ３／Ｈ２の容量比を０．０５以上５以下とすることもできる。
【００２３】
上記第１のガス窒化方法において、上記非窒化性材料がニッケルを主成分とし鉄を含有しない金属材料とすることもできる。
【００２４】
上記第１のガス窒化方法において、上記非窒化性材料がセラミックスとすることもできる。
【発明を実施するための最良の形態】
【００２５】
つぎに、本発明を実施するための最良の形態を説明する。
【００２６】
本発明のガス窒化方法は、（１）フッ素源ガスを含むガス雰囲気中に被処理物を加熱保持してその表面にフッ化物膜を生成させるフッ化処理工程と、（２）上記フッ化処理の後に、窒素源ガスを含むガス雰囲気中に上記被処理物を加熱保持してその表面から窒素を侵入させて窒化層を形成させる窒化処理工程とを行う。
【００２７】
そして、上記被処理物を処理炉内に配置するための治具として少なくともその表面が非窒化性材料から構成された治具を使用する。また、上記窒素源ガスとして、ＮＨ３とＨ２を含み、かつ上記窒素源ガス中におけるＮＨ３／Ｈ２の容量比を０．０５以上５以下としたガスを使用する。
【００２８】
このように、被処理物を非窒化性材料で作製した治具上に配置し、フッ素源ガスを含むガス雰囲気中に上記非窒化性材料で作製した治具上に配置した被処理物を加熱保持してその表面にフッ化物膜を生成させるフッ化処理工程と、ＮＨ３およびＨ２を主成分とする窒化用ガスをそのガス比を化合物層が形成しない範囲に適正化した雰囲気中に上記非窒化性材料で作製した治具上に配置した被処理物を目的とする窒化層を得るために最適な温度に加熱、保持することによって窒化処理工程を行う。
【００２９】
本発明の窒化処理方法が対象とする金属は、炭素鋼や合金鋼はもちろんのことステンレス鋼やニッケル基合金等、Ｎが固溶できる材料であれば、特に限定するものではなく、各種の金属を適用することができる。
【００３０】
また、本発明が対象とする治具材料は、非窒化性の材料であれば特に限定するものではなく、例えば、金属材料であれば鉄を含有しないニッケル基合金や純ニッケル、非金属であればアルミナやジルコニア等のセラミックス材料をあげることができる。特に純ニッケルは強度はやや低いものの被処理物に適した様々な形状の治具を作製し易く、さらにその表面はＮＨ３が分解する際の触媒としての作用が大きい上、窒化物の形成が起こらないことを含め表面状態の変化が極めて少ないことから長期にわたって安定した触媒作用が維持できるため、最も適した材料であると考えられる。
【００３１】
また、上記治具材料は、少なくとも表面が非窒化性材料から形成されていればよい。例えば、ニッケルめっき、ニッケルリンめっき、金めっき、白金めっき等のように、非窒化性金属のめっき層を形成することによって構成することもできる。また、溶射等の手法により、非窒化性の金属材料やセラミックス材料のコーティング層を形成することによって構成することもできる。
【００３２】
（１）フッ化処理工程
上記フッ化処理工程は、まず被処理物をフッ素源ガスを含むガス雰囲気中に加熱保持して被処理物表面に形成している酸化物を除去しフッ化物膜を形成させる。
【００３３】
上記フッ化処理におけるフッ素源ガスとしては、酸化物を形成している母材成分であるＦｅやＣｒに対して酸素よりも親和力が強いハロゲン系物質であるフッ素系ガス（フッ素化合物ガスまたはフッ素ガスを含有するガス）が用いられる。このフッ素系ガスとしては、フッ素化合物、例えばＮＦ３、ＢＦ３、ＣＦ４、ＳＦ６等のフッ素化合物ガスやＦ２ガスからなる主成分ガスを含むガスがあげられる。通常は、この主成分ガスをＮ２等の希釈ガスで希釈してフッ素系ガスとして使用される。
【００３４】
これらフッ素系ガスに用いられる主成分ガスのうち、反応性、取り扱い性等の面でＮＦ３が最も優れており、実用的である。上記フッ素系ガス雰囲気下で被処理物を、例えばＮＦ３を含むＮ２雰囲気中で２００〜５８０℃、好ましくは２００〜５００℃の温度領域に１０〜６０分保持することでＮＦ３が分解して活性なＦが発生し、被処理物表面の酸化物と置換されて酸化物よりも安定なフッ化物が形成される。このフッ化物は還元性雰囲気に曝されると容易に還元されるため、この方法によってＮが侵入固溶する際に障壁となる酸化物等の無い表面が現れることになる。
【００３５】
したがって、フッ化処理の後に窒化処理を行うことによって、容易に均一な窒化層を得ることが可能となる。このとき、フッ素系ガス雰囲気のフッ素化合物またはフッ素の濃度は、１０００〜１０００００ｐｐｍとするのが好ましい。
【００３６】
上記フッ化処理の処理温度としては、２００〜５８０℃が好ましく、より好ましいのは２００〜５００℃である。
【００３７】
上記の方法により、フッ化処理工程において、活性化したフッ素原子により被処理物の表面に付着していた無機物や有機物の汚染物質が破壊除去されて表面が浄化されるとともに、上記フッ素原子が酸化皮膜と反応してフッ化物膜に変化し、被処理物の表面がフッ化物膜で被覆保護された状態となる。
【００３８】
そして、このフッ化物膜は、後工程の窒化処理により分解消失するため、被処理物の表面が活性化された状態となり、この活性化された表面に、Ｎが迅速に浸透、拡散して、均一で深い拡散層が形成されるのである。
【００３９】
このフッ化処理工程については、そのまま同一の炉を用いて窒化処理を実施することもできるし、例えば連続炉内でフッ化処理室と窒化処理室を分けて実施する方法等も可能である。
【００４０】
（２）窒化処理工程
上記フッ化処理工程の後、ＮＨ３およびＨ２を主成分とする窒化用ガス雰囲気中に上記被処理物を加熱保持し、その表面から窒素を侵入させて窒素化合物層を形成させずに窒素拡散層のみを形成させる窒化処理を行う。
【００４１】
窒化処理の雰囲気ガスは、窒化性ガスとしてのＮＨ３およびその分解を抑制するためのＨ２を含む混合ガスが用いられる。上記窒化性ガスは、その他の成分としてＮ２等の非窒化性ガスも使用することができる。
【００４２】
上記ＮＨ３およびＨ２の濃度については被処理物に窒素化合物層が形成されない濃度を適用する必要があるが、その濃度は窒化処理温度や被処理物の材質および表面加工状態等によって変化するため適宜最適な濃度設定が行われる。
【００４３】
ＮＨ３の分解の制御は、窒素源ガス中におけるＮＨ３／Ｈ２の容量比によって行う。ＮＨ３／Ｈ２の容量比は、例えば、ＮＨ３１０％、Ｈ２２０％を含む雰囲気ガスであれば、１０／２０＝０．５である。その適正な比率は上記の理由により変化するが、ＮＨ３に対するＨ２の存在比率を０．０５以上５以下とするのが好ましい。このとき、上記比率が０．０５未満では、ＮＨ３濃度が低過ぎるために特に炉内各所での窒化層厚さのバラツキが発生し易く安定した量産処理が実現できない可能性が高いためである。一方、上記比率が５を超える場合は、Ｈ２によるＮＨ３の分解を抑制する効果が十分に得られないためである。
【００４４】
上記比率を適用するときにＮ２等の非窒化性ガスも混合させることができるが、そのガスは非酸化性のガスであることが好ましい。例えば、Ｏ２やＣＯ２等の酸化性のガスは、ＮＨ３やＨ２との反応によりＮＨ３の分解を促進させるため、安定したＮＨ３の分解量の抑制を困難にさせる。したがってＮＨ３およびＨ２以外のガスは適用する温度範囲でＮＨ３およびＨ２と反応性の無いＮ２等のガスか、ＣＯ等の還元性のガスであることが好ましい。
【００４５】
このとき鋼材の種類や表面の加工状態等によって窒素化合物層の形成し易さは異なるため、上記の処理温度およびガス組成はそれらを十分に考慮した上で決定することができるが、上記窒化処理工程での加熱温度は３５０〜６００℃に設定するのが好ましい。このとき窒化処理を行う温度が３５０℃未満ではＮＨ３の分解が少なく分解を抑制すること自体は容易だが、硬化層の十分な厚さを確保するためには処理時間が長くなり過ぎて生産性が悪化するからである。逆に窒化処理温度が６００℃を越える温度では、ＮＨ３の分解速度が速くＨ２による抑制効果が十分に機能しないためである。
【００４６】
本発明の窒化方法は、例えば、図１に示すような熱処理炉によって行うことができる。
【００４７】
この熱処理炉は、加熱ヒーター２を備えた炉体本体１に、窒化性ガス等のプロセスガスを供給するプロセスガス供給ポート３と、炉内に導入されたプロセスガスを攪拌する攪拌ファン６および攪拌ファン用モーター５と、排ガスを排出する排ガス排出ポート４とが設けられている。
【００４８】
上記プロセスガス供給ポート３は、水素ガスボンベ１４、アンモニアガスボンベ１３、窒素ガスボンベ１２、ＮＦ３ガスボンベ１１が接続され、それぞれプロセスガスとして水素ガス、アンモニアガス、窒素ガス、ＮＦ３ガスを供給するようになっている。図において、７はガス供給ライン元弁、８は空圧作動弁、９は減圧弁、１０はガス流量計、１５は排ガス除害装置である。
【００４９】
上記熱処理炉を用い、例えば、つぎのようにして、ＮＦ３ガスと窒素ガスを供給してフッ化処理を行い、ＮＨ３とＨ２を含む窒化用ガスを供給して窒化処理を行う。
【００５０】
すなわち、まず、被処理物を純ニッケル材のような非窒化性材料で作製した治具を用いて炉内に配置し、昇温中の酸化を防止するため炉内雰囲気をＮ２等で十分に置換した後、２００〜５８０℃好ましくは２００〜５００℃に加熱する。炉内被処理物が均熱された時点でＮＦ３等を含むガスを炉内に導入し被処理物表面にフッ化物膜を形成させるフッ化処理を行う。
【００５１】
次にＮＦ３ガスの供給を停止し、３５０〜６００℃に加熱した炉内にＮＨ３とＨ２を含む窒化ガスを導入し、上記フッ化処理を実施した被処理物に対して窒化処理を行う。
【００５２】
このとき、上記窒化ガスは、ＮＨ３濃度が２容量％以上５０容量％以下、好ましくは３容量％以上３０容量％以下となるようＮＨ３の濃度調整を行ったガスを炉内に導入するのが好ましい。ＮＨ３濃度が２容量％未満では、窒化層形成の炉内バラツキが大きくなるためである。また、ＮＨ３濃度が５０容量％を超える範囲では、例えば窒化温度が低い場合には窒素化合物層を形成させずに窒化層を形成させることが可能だが、ＮＨ３の使用量に加え、ＮＨ３の分解を抑制するためのＨ２も高濃度にする必要が生じるため、Ｈ２の使用量も多くなり、結果として窒化処理に要するコストが上昇するためである。したがって、ＮＨ３濃度が２容量％以上５０容量％以下、好ましくは３容量％以上３０容量％以下とし、そのＮＨ３の分解を抑制するためのＨ２を適量加え適正なＮＨ３／Ｈ２比率とした上で、それをＮ２等のガスで希釈して窒化ガスとして使用することにより、できるだけコストを抑えた処理を行うことができる。
【００５３】
このとき、上記窒化ガスは、窒化処理中常に炉内に導入し、導入したＮＨ３量の５０〜９０容量％程度が炉内から排出され、残部が窒化に寄与する程度に調整するのが好ましい。炉内から排出されるＮＨ３量を多くすると、窒化に寄与するＮ量が不足して、窒化層形成の炉内バラツキが大きくなり、反対に、炉内から排出されるＮＨ３量を少なくすると、窒化に寄与するＮ量が過剰となって、窒素化合物層が形成されるおそれがあるからである。
【００５４】
フッ化処理で表面に形成されたフッ化物はＮＨ３の分解量が非常に少ない場合であっても、その分解によって発生する活性なＨによって容易に還元され表面から除去される。これによって活性な金属表面が露出する。そしてこの活性な金属表面にＮＨ３の分解によってＨとともに発生するＮが鋼材中へ侵入、拡散し窒化層を形成する。このときフッ化物膜が除去された活性な金属表面はＮの侵入が容易になっているだけではなく、窒素化合物層も作りやすい状態になっているため、ＮＨ３の分解率を十分に低下させておく必要がある。
【００５５】
このとき、上記フッ化処理を実施しない場合では、例えば４００℃台に処理温度を低温化する、もしくはＮＨ３にＨ２を加えるような方法でＮＨ３の分解を抑制して窒化処理を行ったとしても、ＮＨ３の分解量が少ないために表面の酸化物皮膜を十分に還元できないため、窒素化合物層を形成させないほどＮＨ３の分解率を抑制した場合には均一な窒化層を形成させることは極めて難しい。
【００５６】
また、治具に非窒化性の材料を用いない場合には、例えばインコネル材のような難窒化性の材料を用いた場合であっても、フッ化処理を行った場合にはその表面の窒化が進行する。窒化された治具の表面はＮＨ３の分解率が変化していくうえ、面が荒れていきガスの吸着量が増加していくなどの現象が発生し、繰返し使用する場合に安定した処理が行えなくなる。このため、本発明では、非窒化性材料から構成された治具を用いるのである。非窒化性材料のうち、治具を作製する際の加工のし易さに加え、窒化物を形成しないだけでなく、フッ化処理を行う温度範囲でフッ化物を形成しづらい純ニッケル材を材料として使用することがより好ましい。
【００５７】
このように、本発明は、非窒化性の治具を使用したうえで、フッ化処理を実施し、さらにＮＨ３の分解率をＨ２によって低く制御した状態で窒化処理を行うことによって、被処理物の表面に脆い窒素化合物層を形成させずに窒素拡散層のみを均一に形成させることが可能となるのである。
【００５８】
つぎに、実施例について説明する。
【実施例１】
【００５９】
高速工具鋼ＳＫＨ５１素材を焼入れ、焼戻しし硬度ＨＲＣ６３に調質した材料を使用し、窒化処理後の化合物層の有無を正確に確認するためその表面をエメリー紙＃２０００で研磨した試料を準備し、上記試料を純ニッケル材で作製した網状の治具に載せ、図１に示す炉１内に設置し、下記の条件でフッ化処理および窒化処理を行った。
【００６０】
◆実施例（ａ）
治  具：純ニッケル製
フッ化：３２０℃に昇温、ＮＦ３ガスを炉内に導入し１５分保持した。
窒  化：上記フッ化処理後、４８０℃に昇温、ＮＨ３ガスとＨ２ガスとＮ２ガスが１：２：７の比率のガス雰囲気で２ｈｒ保持した。
◆比較例（ｂ）
治  具：純ニッケル製
フッ化：実施例（ａ）と同一条件
窒  化：上記フッ化処理後、４８０℃に昇温した後ＮＨ３ガスとＮ２ガスが１：９の比率のガス雰囲気で２ｈｒ保持した。
◆比較例（ｃ）
治  具：純ニッケル製
フッ化：なし
窒  化：４８０℃に昇温した後、ＮＨ３ガスとＮ２ガスが１：９の比率のガス雰囲気で２ｈｒ保持した。
【００６１】
これらの試料につき、断面を５％硝酸アルコール溶液で腐食し観察した写真を図２に示す。また、化合物層厚さ、拡散層厚さ、表面硬度を測定した結果を図３に示す。
【００６２】
実施例（ａ）では、表面に窒素化合物層が形成しておらず、拡散層のみが均一に形成しており、表面硬度も１３００Ｈｖ以上と非常に高い硬度が得られている。
【００６３】
比較例（ｂ）ではフッ化処理の効果により均一な窒化層が得られているものの、Ｈ２によるＮＨ３の分解率の制御が行われていないため、比較的窒化処理温度を低温にし、ＮＨ３濃度を１０％と低くしたにもかかわらず、表面に上記腐食液で腐食されない約３μｍの窒素化合物層が形成されていることがわかる。
【００６４】
比較例（ｃ）ではフッ化処理が行われていないため、表面には１μｍ程度の窒素化合物層が形成されているにも関わらず、拡散層深さにバラツキが大きく、表面硬度もかなり低いままである。
【実施例２】
【００６５】
冷間工具鋼ＳＫＤ１１素材を焼入れ、焼戻しし硬度ＨＲＣ６０に調質した材料を使用し、その表面をエメリー紙＃１０００で研磨した試料を準備し、上記試料を図１に示す炉１内に設置し、下記の条件でフッ化処理および窒化処理を行った。
◆実施例（ｄ）
治  具：純ニッケル材で作製した網状の治具およびアルミナで作製した板に直径５ｍｍの穴を１０ｍｍ間隔で形成させた治具。
フッ化：３５０℃に昇温、ＮＦ３ガスを炉内に導入し１５分保持した。
窒  化：上記フッ化後、５７０℃に昇温、ＮＨ３ガスとＨ２ガスとＮ２ガスが１：５：４の比率のガス雰囲気で３ｈｒ保持した。
◆比較例（ｅ）
治  具：Ｎｉを７０％以上、Ｃｒを約１６％含有するニッケル系の耐熱合金
フッ化：実施例（ｄ）と同じ
窒  化：実施例（ｄ）と同じ
◆比較例（ｆ）
治  具：オーステナイト系ステンレス鋼ＳＵＳ３０４
フッ化：実施例（ｄ）と同じ
窒  化：実施例（ｄ）と同じ
【００６６】
処理の安定性を評価するため、上記フッ化処理および窒化処理を繰返し実施し、繰り返し回数１回、５回、１０回のときの窒化処理後の試料の表面硬度を測定した。その推移を図４に示す。
【００６７】
実施例（ｄ）では、窒化反応が起こらない純ニッケル材およびアルミナのようなセラミックス材を治具材料としたため、窒化処理を繰り返した場合でも安定した硬度が得られており、拡散層のみが均一に形成されていることも確認された。
比較例（ｅ）では、処理回数が増加したときに、徐々に表面硬度が低下している。
比較例（ｆ）では、大きな硬度の低下が見られる。
【００６８】
１０回使用後の治具の断面を調査すると上記ニッケル系の耐熱合金で約５μｍ、ＳＵＳ３０４で約１５０μｍの窒化層が形成されていることが確認された。特にＳＵＳ３０４では表面から約２０μｍの深さまで粒界割れと思われるクラックが無数に発生していることも確認された。これよりステンレス鋼はもちろんのことＮｉを７０％以上含むニッケル系の耐熱合金であっても窒化反応が進行することがわかる。
【００６９】
このように、治具の表面が窒化を起こした場合には表面の触媒作用が低下しＮＨ３の分解率が低下するうえに、繰返し使用することで窒化層に割れが生じ、特に大気雰囲気に曝されたときの水蒸気等のガスの吸着量が増加していくことが処理に悪影響を及ぼすことによって、特に窒素化合物層を形成させないようにＮＨ３の分解率を高度に制御する必要がある場合には安定した硬度が得られなくなるものと考えられる。
【実施例３】
【００７０】
マルエージング鋼（Ｆｅ−１８Ｎｉ−９Ｃｏ−５Ｍｏ−０．６Ｔｉ−０．１Ａｌ）を使用した回転曲げ試験片を作製し、８５０℃で固溶化処理を実施した後、４８０℃で２ｈｒ時効処理を実施して試料を準備し、下記の条件でフッ化処理および窒化処理を行った。
◆実施例（ｇ）
治  具：純ニッケルで作製した治具。
フッ化：４８０℃に昇温しＮＦ３ガスを炉内に導入し１０分保持した。
窒  化：フッ化に引き続き４８０℃に均温したまま、フッ化後ＮＨ３ガスとＨ２ガスとＮ２ガスが３：２：５の比率のガス雰囲気で１ｈｒ保持した。
◆比較例（ｈ）
治  具：純ニッケルで作製した治具。
フッ化：実施例（ｇ）と同じ
窒  化：フッ化に引き続き４８０℃に均温しＮＨ３ガスとＮ２ガスが３：７の比率のガス雰囲気で１ｈｒ保持した。
【００７１】
上記実施例（ｇ）、比較例（ｈ）の試験片および時効のみの試験片について、曲げ疲労試験を行った結果を図５に示す。
【００７２】
実施例（ｇ）は、比較例（ｈ）および時効のみの試験片よりも明らかに疲労強度が向上している。窒素化合物層を形成させずに拡散層のみを均一に形成させることによって特に大きな曲げ応力が負荷されるような場合の疲労強度を向上させる手段として非常に有効であることが分かる。
【００７３】
比較例（ｈ）では、特に高応力側の疲労強度が低くなっている。試験片の断面観察結果から表面に化合物層が約２μｍ形成していることが確認されており、特に負荷される応力が高い場合には、脆弱な化合物層が曲げ応力によってクラックを発生しそのクラックが内部に進展することに起因する破断がより明確に発生してきているものと考えられる。
【実施例４】
【００７４】
高速度工具鋼ＳＫＨ５１素材を焼入れ・焼戻し硬度ＨＲＣ６３に調質した。この素材から２０×２０×７ｍｍの試料を切り出し、２０×２０ｍｍの面をエメリー紙＃２０００まで研磨した試料を準備し、下記の条件でフッ化処理および窒化処理を行った。
【００７５】
◆実施例（ｉ）
治  具：純ニッケル材で作製した網状の治具
フッ化：３００℃に昇温しＮＦ３ガスを炉内に導入し２０分保持した。
窒  化：５００℃に昇温し、ＮＨ３ガスとＨ２ガスとＮ２ガスが１：３：６の比率のガス雰囲気で３ｈｒ保持した。
◆比較例（ｊ）
治  具：純ニッケル材で作製した網状の治具
フッ化：実施例（ｉ）と同じ
窒  化：５００℃に昇温した後、ＮＨ３ガスとＮ２ガスが１：９の比率のガス雰囲気で３ｈｒ保持した。
【００７６】
上記各試験片の２０×２０ｍｍの面をバフ研磨によって鏡面研磨した後、ＰＶＤ法によってＴｉＮ膜を約４μｍ厚さにコーティングした。
【００７７】
これらの試験片について、ＴｉＮ膜の密着強度を評価するため、ダイヤモンド圧子の装着されたスクラッチ試験機を使用してコーティング膜が破壊されるまでの臨界荷重を測定した結果を図６に示す。
【００７８】
実施例（ｉ）では、窒化処理を行わない試験片の表面を鏡面研磨した後、同様にＴｉＮコーティングしたものの耐荷重値よりも明らかに向上している。
【００７９】
比較例（ｊ）では、非常に低い耐荷重値を示しているが、これはその表面に約５μｍの窒素化合物層が形成しているために、その表面を研磨仕上げしたとしてもコーティング膜の密着性が非常に低くなっているものと考えられる。
【００８０】
このように、真空処理装置を用いない方法によって安定した拡散層のみを形成できることから、従来のイオン窒化炉を使用する方法では処理を行うことができなかった大型の金型などであっても、本発明の窒化処理方法を用いることでコーティング前の窒化処理を行うことが可能となる。
【００８１】
以上のように、本発明の第１のガス窒化方法は、治具として少なくともその表面が非窒化性材料から構成された治具を使用することにより、長期にわたって安定したＮＨ３の分解率を維持でき、安定生産処理を実現したものである。このように、治具として少なくともその表面が非窒化性材料から構成された治具を使用することにより、窒化処理工程の前処理としてフッ化処理を行った場合でも、治具には窒化反応が起こらず、さらに繰返し使用しても表面の劣化が進行しなくなる。このため、治具表面が劣化することによる触媒作用の低下や、劣化部分への水分の吸着がほとんどなくなる。したがって、ＮＨ３の分解率を抑制して被処理物に合わせた適正な分解率を維持することが可能となり、フッ化雰囲気や窒化雰囲気への悪影響を排除し、長期にわたって安定したＮＨ３の分解率を維持できる。このように、窒素化合物層を形成させない条件での安定的な窒化処理を実現し、ガス窒化処理のみで窒素化合物層を形成させずに拡散層のみを安定して形成させることができるのである。
【００８２】
また、本発明の第２のガス窒化方法は、上記窒素源ガスがＮＨ３とＨ２を含み、上記窒素源ガス中におけるＮＨ３／Ｈ２の容量比を０．０５以上５以下とし、フッ化処理の後にＮＨ３およびＨ２を含むガス雰囲気で窒化処理を行い、かつその組成比を制御することによって窒素化合物層を形成させず均一な拡散層のみを形成するようにしたものである。すなわち、上記のようにガス窒化処理で拡散層のみを形成させようとした場合には特に被処理物表面に形成している酸化皮膜が大きな障害となるが、フッ化処理を行うことによってその酸化皮膜を除去することができるため、例えばＮＨ３の供給量が非常に少ない場合でもＮＨ３の分解によって発生したＮをスムーズに被処理物内に侵入させることができ、容易に均一な窒化層を得ることが可能になるのである。
【産業上の利用可能性】
【００８３】
本発明は、鋼材の窒化処理に使用することができ、特に表面に高い引張応力や曲げ応力が負荷される場合や、窒化処理後にＰＶＤ法等によるコーティング処理が実施される場合など、表面に脆い窒素化合物層を形成させないことが必要な利用分野に適用することができる。
【図面の簡単な説明】
【００８４】
【図１】処理炉の一例を示す断面図である。
【図２】ＳＫＨ５１製試験片の断面観察結果である。
【図３】ＳＫＨ５１製試験片の化合物層厚さ、硬化層厚さ、表面硬度測定結果である。
【図４】ＳＫＤ１１製試験片の表面硬度測定結果である。
【図５】マルエージング鋼製試験片の曲げ疲労強度試験結果である。
【図６】ＴｉＮ膜をコーティングしたＳＫＨ製試験片のスクラッチ試験結果である。
【符号の説明】
【００８５】
１    炉体本体
２    加熱ヒーター
３    プロセスガス供給ポート
４    排ガス排出ポート
５    攪拌ファン用モーター
６    攪拌ファン
７    ガス供給ライン元弁
８    空圧作動弁
９    減圧弁
１０  ガス流量計
１１  ＮＦ３ガスボンベ
１２  窒素ガスボンベ
１３  アンモニアガスボンベ
１４  水素ガスボンベ
１５  排ガス除害装置
【図１】
2007031759.tif 000002
【図３】
2007031759.tif 000003
【図４】
2007031759.tif 000004
【図５】
2007031759.tif 000005
【図６】
2007031759.tif 000006
【図２】
2007031759.tif 000007